(57)【要約】【課題】簡単な構成で、ダイスとパンチによって形成される成形部に均一に潤滑剤を塗布することができる圧紛体の成形装置およびその方法を提供する。【解決手段】本発明の圧紛体の成形装置は、成形部１０内に供給された粉体をパンチ３，４によってプレスして所定形状の圧紛体を成形するものであって、成形部１０を形成するための金型１を構成するダイス２およびパンチ３，４と、成形部１０に潤滑剤Ｌを噴霧する潤滑剤噴霧手段５と、成形部１０に潤滑剤Ｌを噴霧するときにこの成形部１０内をその最下部隅部から吸引する吸引手段６とを備えている。吸引手段６は、ダイス２に形成された吸引通路６０と、この吸引通路６０に接続される吸引ポンプ６１とを含んでおり、吸引通路６０は、成形部１０に対して、ダイス２とパンチ３との相対的な移動によって開閉され得る位置に開口するよう形成されている。【選択図】図１
2011206817.tif 000002
【特許請求の範囲】
【請求項１】
ダイスとパンチによって成形部を形成する金型と、前記成形部に潤滑剤を噴霧する潤滑剤噴霧手段とを有しており、前記成形部内に供給された粉体を前記パンチによってプレスして所定形状の圧紛体を成形する圧紛体の成形装置であって、
潤滑剤噴霧手段によって前記成形部に潤滑剤を噴霧するときに、該成形部内を吸引する吸引手段を設けたことを特徴とする圧紛体の成形装置。
【請求項２】
ダイスとパンチによって成形部を形成し、該成形部に潤滑剤を噴霧し、該成形部に粉体を供給し、該成形部に供給された粉体を前記パンチによってプレスして所定形状の圧紛体を成形する圧紛体の成形方法であって、
前記成形部に潤滑剤を噴霧するときに該成形部内を吸引することを特徴とする圧紛体の成形方法。
【発明の詳細な説明】
【技術分野】
【０００１】
本発明は、圧紛体の成形装置および圧紛体の成形方法に関し、さらに詳しくは、ダイスとパンチによって成形部を形成する金型と、前記成形部に潤滑剤を噴霧する潤滑剤噴霧手段とを有しており、前記成形部内に供給された粉体を前記パンチによってプレスして所定形状の圧紛体を成形する圧紛体の成形装置、および、ダイスとパンチによって成形部を形成し、該成形部に潤滑剤を噴霧し、該成形部に粉体を供給し、該成形部に供給された粉体を前記パンチによってプレスして所定形状の圧紛体を成形する圧紛体の成形方法に関するものである。
【背景技術】
【０００２】
例えば高強度鉄心（リアクトルコア）の原料となる金属磁性粉末、或いは、希土類磁性粉体など、粉体を所定形状の圧紛体に成形するための金型１’は、一般に、図９および図１０に示すように、貫通孔２０’を有するダイス２’と、この貫通孔２０‘内に嵌挿されるパンチ３，４を備えている。そして、パンチは、一般に、ダイス２’の貫通孔２０’の下方に嵌挿される下パンチ３と、貫通孔２０’の上方から抜き出し可能に嵌挿される上パンチ４とにより構成されている。成形部１０’は、ダイス２’の貫通孔２０’と、これに嵌挿された下パンチ３および上パンチ４の端面によって形成される。圧紛体を成形するに際しては、ダイス２’の貫通孔２０’から上パンチ４を抜き出して、ダイス２’の貫通孔２０’と下パンチ３の上端面によって成形部を構成する有底孔１０’を形成し、この有底孔１０’内に粉体を供給・充填し、ダイス２’の貫通孔２０’に上パンチ４を嵌挿してプレスしている。なお、この説明では、上パンチ４を貫通孔２０’から抜き出した状態で形成された有底孔１０’も成形部に含まれるものとする。
【０００３】
ここで、ダイスの貫通孔の焼き付きや、成形された圧紛体を貫通孔から抜き出し易くするなどの目的で、成形部を構成する有底孔１０’に粉体を供給するに先立って、有底孔１０’に潤滑剤（離型剤としても機能する）Ｌを噴霧することにより塗布し、有底孔１０’内に潤滑膜を形成することが一般に行われている。潤滑膜の厚さは、例えば１．０〜５．０μｍ範囲に規格が設定された場合に、その中心値である３．０μｍで有底孔１０’の内部全体を均一に形成することが望まれる。
【０００４】
このような潤滑剤を成形部に塗布するための従来の技術としては、たとえば特許文献１が知られている。特許文献１には、粉体を加圧して成形体を形成する粉体プレス装置であって、上下方向に延びる貫通孔を有するダイ、それぞれ前記貫通孔内を前記ダイに対して相対的に上下方向に移動でき、かつ前記貫通孔に形成されるキャビティ内で前記粉体を加圧する第１および第２パンチ、ならびに前記第１パンチの側面に設けられる供給口を有し、かつ前記貫通孔内で潤滑剤を気体とともに前記供給口から前記貫通孔側面に対して供給する供給手段を備える、粉体プレス装置が開示されている。
また、特許文献１には、粉体を加圧して成形体を形成する粉体プレス装置であって、上下方向に延びる貫通孔を有するダイ、それぞれ前記貫通孔内を前記ダイに対して相対的に上下方向に移動でき、かつ前記貫通孔に形成されるキャビティ内で前記粉体を加圧する上パンチおよび下パンチ、ならびに前記下パンチの側面に設けられる吸引口を有し、かつ前記キャビティ内に前記粉体が充填されているとき前記吸引口から前記キャビティ内を減圧吸引する吸引手段を備える、粉体プレス装置が開示されている。
【０００５】
さらに、特許文献１にはダイの上下方向に延びる貫通孔に形成されるキャビティ内で第１パンチと第２パンチとによって粉体を加圧して成形体を形成する粉体プレス方法であって、前記貫通孔内で潤滑剤を気体とともに前記第１パンチの側面から前記貫通孔側面に対して供給する潤滑剤供給工程、前記キャビティ内に前記粉体を充填する粉体充填工程、および前記キャビティ内に充填された前記粉体を前記第１パンチと前記第２パンチとによって加圧して前記成形体を形成する加圧成形工程を備える、粉体プレス方法が開示されている。
さらにまた、特許文献１には、ダイの上下方向に延びる貫通孔に形成されるキャビティ内で上パンチと下パンチとによって粉体を加圧して成形体を形成する粉体プレス方法であって、前記キャビティ内を前記下パンチ側面から減圧吸引しながら、前記キャビティ内に前記粉体を充填する粉体充填工程、および前記キャビティ内に充填された前記粉体を前記上パンチと前記下パンチとによって加圧して前記成形体を形成する加圧成形工程を備える、粉体プレス方法が開示されている。
【０００６】
また、潤滑剤を成形部に塗布するための従来の一般的な技術としては、図９に示すように、上パンチ４を貫通孔２０’から抜き出した状態でダイス２’の上面から所定の高さでノズル５を移動可能に配置し、ノズル５から細かい粒状（液体または固体）の潤滑剤Ｌを空気などの気体とともに噴射して、成形部を構成する有底孔１０’に潤滑剤Ｌを塗布している。そして、図１０に平面図で示すように、一般にダイス２’内にはヒータなどの加熱手段を設けるための孔２１が形成されており、この孔２１内に設けられた加熱手段によってダイス２’を常温以上に加熱して潤滑剤Ｌを乾燥させて潤滑膜を形成している。なお、ダイス２’の上面には、段替など搬送する際に吊りボルトを螺合するためのボルト孔２２が形成されている。また、ダイス２’は、一体で成形されたものである場合と、例えば図１０に鎖線で示したように、分割線２３で分割されたものとが一般に使用されている。
【先行技術文献】
【特許文献】
【０００７】
【特許文献１】特開２０００−１９７９９７号公報
【発明の概要】
【発明が解決しようとする課題】
【０００８】
しかしながら、上記従来の技術のうち、特許文献１にあっては、「下パンチ１８に設けられた各ノズル４０からキャビティ２２内が減圧吸引されることによって、ダイ１４の貫通孔１２側面と下パンチ１８とで構成される隅部近傍にも粉体２４が確実に充填される。特に、４つの角部３１近傍の各ノズル４０からキャビティ２２内が減圧吸引されることによって、４つの角部３１に対応する貫通孔１２の４つの隅部にも確実に粉体２４が充填される。流動性が悪い希土類磁性粉体の場合、その結果はより大きい。したがって、キャビティ２２内での粉体２４の充填ムラを防止することができる。」（００４４）などと記載されている。すなわち、特許文献１においては、キャビティ内に粉体を充填する粉体充填工程でキャビティ内を下パンチ側面の吸引口から減圧吸引するものであり、粉体をキャビティ内に充填する前に、潤滑剤をキャビティ内に噴霧して均一に塗布することは考慮されていないものであった。そして、特許文献１にあっては、下パンチの側面に供給口または吸引口を設けた構造であるため、構造が複雑であった。また、特許文献１においては、潤滑剤をダイスの貫通孔の全面にわたって塗布するために、下パンチの側面の供給口が、ダイスの貫通孔の上方開口部まで相対的に移動する必要があり、この移動のために時間や、移動させるために必要な駆動エネルギが多く、コストがかかるなどの問題があった。
【０００９】
また、上記従来の技術のうち、図９に示したように、ダイス２’の上方にノズル５を配置するものにあっては、潤滑剤Ｌを噴霧するときにダイス２’の貫通孔２０’と下パンチ３の上端面３０とによって底を有する有底孔１０’が形成されているため、ダイス２’の上方からノズル５によって有底孔１０’の開口部に向かって潤滑剤Ｌを噴霧すると、かかる噴霧の圧力によって有底孔１０’内の内圧が上昇して吹き溜まりが発生し、潤滑剤Ｌが有低孔１０’から吹き上がり、図６に破線で示した部分の内側の部分に潤滑剤Ｌが行き渡るだけとなっていた。そのため、例えば、有底孔１０’の開口部から１０ｍｍごとに上、中、下、有底孔の最下部と等間隔で位置を定めた場合に、下の位置から下方の部分、特に、ダイス２’の貫通孔２０’に嵌挿された下パンチ３の上端面３０によって形成される有底孔１０’の底（つまり最下部）の隅部にまで潤滑剤Ｌが充分に行き渡らないという問題があった。そしてその結果、図４に従来の技術として示したように、最下部隅部における潤滑膜が非常に薄くしか形成されないか、または、殆ど形成されないこととなり、潤滑膜を均一な厚さで形成することができないという問題があった。
【００１０】
本発明は、上述した問題に鑑みてなされたもので、簡単な構成で、ダイスとパンチによって形成される成形部に均一に潤滑剤を塗布することができる圧紛体の成形装置およびその方法を提供することを目的とする。
【課題を解決するための手段】
【００１１】
請求項１の圧紛体の成形装置に係る発明は、上記目的を達成するため、ダイスとパンチによって成形部を形成する金型と、前記成形部に潤滑剤を噴霧する潤滑剤噴霧手段とを有しており、前記成形部内に供給された粉体を前記パンチによってプレスして所定形状の圧紛体を成形する圧紛体の成形装置であって、潤滑剤噴霧手段によって前記成形部に潤滑剤を噴霧するときに、該成形部内を吸引する吸引手段を設けたことを特徴とするものである。
また、請求項２の圧紛体の成形方法に係る発明は、上記目的を達成するため、ダイスとパンチによって成形部を形成し、該成形部に潤滑剤を噴霧し、該成形部に粉体を供給し、該成形部に供給された粉体を前記パンチによってプレスして所定形状の圧紛体を成形する圧紛体の成形方法であって、前記成形部に潤滑剤を噴霧するときに該成形部内を吸引することを特徴とするものである。
【発明の効果】
【００１２】
請求項１の発明によれば、潤滑剤噴霧手段によって成形部に潤滑剤を噴霧するときに、吸引手段によって成形部内を吸引することができるため、噴霧した潤滑剤を成形部の隅々に行き渡らせることができ、したがって、ダイスとパンチによって形成される成形部に均一に潤滑剤を塗布することが可能な圧紛体の成形装置を提供することができる。
また請求項２の発明によれば、成形部に潤滑剤を噴霧するときにこの成形部内を吸引することにより、噴霧した潤滑剤が成形部の隅々に行き渡ることができ、したがって、ダイスとパンチによって形成される成形部に均一に潤滑剤を塗布することが可能な圧紛体の成形方法を提供することができる。
【００１３】
（発明の態様）
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。なお、以下の各項において、（１）項が請求項１に相当し、（３）項が請求項２に相当する。
【００１４】
（１）  ダイスとパンチによって成形部を形成する金型と、前記成形部に潤滑剤を噴霧する潤滑剤噴霧手段とを有しており、前記成形部内に供給された粉体を前記パンチによってプレスして所定形状の圧紛体を成形する圧紛体の成形装置であって、
潤滑剤噴霧手段によって前記成形部に潤滑剤を噴霧するときに、該成形部内を吸引する吸引手段を設けたことを特徴とする圧紛体の成形装置。
【００１５】
（１）項の発明では、潤滑剤噴霧手段によって成形部に潤滑剤を噴霧するときに、吸引手段によって成形部内を吸引する。吸引手段は、潤滑材の噴霧時にダイスの貫通孔の内周面とこれに嵌挿されたパンチの端面とによって形成される成形部の最下部隅部から吸引しうるよう配設されている。これにより、噴霧した潤滑剤が成形部の隅々に行き渡ることとなり、したがって、ダイスとパンチによって形成される成形部に均一に潤滑剤を塗布することができる。
【００１６】
（２）  前記吸引手段がダイスに形成された吸引通路と、該吸引通路に接続される吸引ポンプとを含み、前記吸引通路は、前記成形部の、ダイスとパンチとの相対的な移動によって開閉され得る位置に開口していることを特徴とする（１）項に記載の圧紛体の成形装置。
【００１７】
（２）項の発明では、（１）項に記載の発明において、吸引通路の、成形部に対して開口する位置を、ダイスとパンチとの相対的な移動によって開閉され得る位置に配置することにより、潤滑剤を噴霧するときには、成形部内を吸引することができるように吸引通路の開口を開放させ、その後、粉体を成形部に供給するときには、ダイスとパンチを相対的に移動させて吸引通路の開口を閉じる。そのため、成形部に供給された粉体が吸引通路に吸い込まれることがない。
【００１８】
（３）  ダイスとパンチによって成形部を形成し、該成形部に潤滑剤を噴霧し、該成形部に粉体を供給し、該成形部に供給された粉体を前記パンチによってプレスして所定形状の圧紛体を成形する圧紛体の成形方法であって、
前記成形部に潤滑剤を噴霧するときに該成形部内を吸引することを特徴とする圧紛体の成形方法。
【００１９】
（３）項の発明では、成形部に潤滑剤を噴霧するときに、成形部内を吸引する。この吸引は、ダイスの貫通孔の内周面とこれに嵌挿されたパンチの端面とによって形成される成形部の最下部隅部から行う。これにより、噴霧した潤滑剤を成形部の隅々に行き渡らせることができ、したがって、ダイスとパンチによって形成される成形部に均一に潤滑剤を塗布することができる。
【００２０】
（４）  前記成形部の、ダイスとパンチとの相対的な移動によって開閉され得る位置に開口するよう吸引通路を形成しておき、
潤滑剤を噴霧するときには、成形部内を吸引することができるように吸引通路の開口を開放させ、その後、粉体を成形部に供給するときには、ダイスとパンチを相対的に移動させて吸引通路の開口を閉じることを特徴とする（３）項に記載の圧紛体の成形方法。
【００２１】
（４）項の発明では、（３）項に記載の発明において、潤滑剤を噴霧するときには、成形部内を吸引することができるように吸引通路の開口を開放させ、その後、粉体を成形部に供給するときには、ダイスとパンチを相対的に移動させて吸引通路の開口を閉じることにより、成形部へ粉体を供給するときに、粉体を吸引通路に吸い込まれることがない。
【図面の簡単な説明】
【００２２】
【図１】本発明の圧紛体の成形装置の、実施の一形態を説明するために概念的に示した断面図である。
【図２】図１に示したダイスの横断平面図である
【図３】図１に示した圧紛体の成形装置によって成形部に供給された粉体をプレスする状態を概念的に示した断面図である。
【図４】本発明と、従来の技術と、比較例とにより、ダイスの貫通孔内に形成される潤滑材の膜圧を各深さ毎に比較して示したグラフである。
【図５】ダイスの上方において、潤滑剤を噴霧するためのノズルの移動軌跡の実施の一形態を説明するために示した平面図である。
【図６】従来の技術により潤滑剤が噴霧される範囲を説明するために示した要部断面図である。
【図７】本発明との比較例により潤滑剤が噴霧される範囲を説明するために示した要部断面図である。
【図８】本発明により潤滑剤が噴霧される範囲を説明するために示した要部断面図である。
【図９】従来の技術における圧紛体の成形装置を説明するために概念的に示した縦断面図である。
【図１０】図９に示したダイスの平面図である。
【発明を実施するための形態】
【００２３】
最初に、本発明の圧紛体の成形装置の一実施の形態を図１および図２に基づいて詳細に説明する。なお、上述した従来の技術と同様または相当する構成については同じまたは対応する符号を付して、その説明を省略する。
本発明の圧紛体の成形装置は、概略、成形部１０内に供給された粉体をパンチ３，４によってプレスして所定形状の圧紛体を成形するものであって、成形部１０を形成するための金型１を構成するダイス２およびパンチ３，４と、成形部１０に潤滑剤Ｌを噴霧する潤滑剤噴霧手段５と、成形部１０に潤滑剤Ｌを噴霧するときに成形部１０内をその最下部隅部から吸引する吸引手段６とを備えている。
そして、吸引手段６は、ダイス２に形成された吸引通路６０と、この吸引通路６０に接続される吸引ポンプ６１とを含んでおり、吸引通路６０は、成形部１０に対して、ダイス２とパンチ３との相対的な移動によって開閉され得る位置に開口するよう形成されている。
【００２４】
ダイス２は、その平面視（図２）におけるほぼ中央に、図１の上下方向に貫通する貫通孔２０が形成されている。貫通孔２０の下方には下パンチ３が嵌挿されており、上パンチ４は貫通孔２０に対して嵌挿および抜き出し可能に支持されている。また、ダイス２には、図２に平面図で示すように、ヒータなどの加熱手段を設けるための孔２１と、段替など搬送する際に吊りボルトを螺合するためのボルト孔２２（図１０を参照）とが形成されている。ダイス２は、一体型であってもよく、また、例えば図２に鎖線で示した分割線２３によって複数に分割された分割型であってもよい。
【００２５】
パンチは、下パンチ３と上パンチ４とにより構成されている。この実施の形態の場合、下パンチ３は固定されており、ダイス２は下パンチ３に対して昇降移動可能に支持されており、上パンチ４はダイス２の貫通孔２０に嵌挿されて成形部１０に供給された粉体をプレスし、且つ、貫通孔２０から上方へ抜き出ることが可能なように支持されている。上パンチ４をダイス２の貫通孔２０から抜き出した状態では、ダイス２の貫通孔２０に下パンチ３が嵌挿されていることにより、この下パンチ３の上端面３０によって底が構成されて、有底孔１０が形成されることとなる。この有底孔１０は、後述するように上パンチ４が嵌挿され、粉体を所定形状の圧紛体に成形するための成形部１０を構成する。そのため、ここでは、上パンチ４が貫通孔２０に嵌挿されていない状態の有底孔１０を含めて、成形部１０と称することとする。
【００２６】
この実施の形態においては、潤滑剤Ｌは、たとえばステアリン酸亜鉛、ステアリン酸カルシウム、ステアリン酸リチウムなどを含む液体が採用されている。潤滑剤噴霧手段は、潤滑剤を貯留するタンクから所定の流量、所定の圧力で圧送するポンプと、このポンプによって圧送された潤滑剤を空気とともに霧状に噴霧するノズル５とを備えている。ノズル５は、図５に基づいて後述するように、ダイス２の上面から所定の高さで所定の軌跡で移動し、且つ、圧紛体を成形するときに上パンチ４と緩衝しない待機位置に退避するよう移動可能に支持されている。なお、潤滑剤Ｌは、特に限定されることはなく、その性状が所定の大きさの粒度を有する固体でもよい。
【００２７】
吸引手段６の吸引通路６０は、図２に示すように、ダイス２の外周面から貫通孔２０にわたって複数形成されている。そして、吸引通路６０の、貫通孔２０に対する開口部は、図１に示すように下パンチ３に対してダイス２が相対的に上昇しているとき（潤滑剤を塗布するとき）に、下パンチ３の上端面よりも僅かに上方で、且つ、図３に示すように下パンチ３に対してダイス２が相対的に下降しているとき（粉体を成形部に供給し充填するとき）に、下パンチ３の上端面よりも下方に位置するよう設定されている。
【００２８】
次に、本発明の圧紛体の成形方法の実施の一形態を、上述したように構成された圧紛体成形装置を用いる場合により、その作動とともに説明する。
本発明の圧紛体の成形方法は、概略、ダイス２とパンチ３，４によって成形部１０を形成し、成形部１０内をその最下部隅部から吸引しつつ成形部１０内に潤滑剤Ｌを噴霧し、成形部１０に粉体を供給してパンチ３，４によってプレスし、所定形状の圧紛体を成形するものである。
そして、成形部１０の、ダイス２とパンチ３との相対的な移動によって開閉され得る位置に開口するよう吸引通路６０を形成しておき、潤滑剤Ｌを噴霧するときには、成形部１０内を吸引することができるように吸引通路６０の開口を開放させ、その後、粉体を成形部１０に供給するときには、ダイス２とパンチ３を相対的に移動させて吸引通路６０の開口を閉塞させるものである。
【００２９】
粉体をプレスして所定形状の圧紛体を成形するに際しては、最初に、上パンチ４をダイス２の貫通孔２０から抜き出した状態として有底孔１０を形成し、ダイス２の上面から所定の高さに支持されたノズル５を、たとえば図５に示した貫通孔２０の上方から外れた（つまり、上パンチ４の下方から退避した）待機位置Ａから、貫通孔２０の角部の上方Ｂ−Ｃ−Ｄ−Ｅ−Ｂ−Ｃ−Ｄ−Ｅと各点に順次移動させながら潤滑剤Ｌを噴霧し、または、各点で所定時間保持して潤滑剤Ｌを噴霧し、その後、待機位置Ａに戻って潤滑剤Ｌを捨て吹きする。
【００３０】
このとき、本発明では、図１に示したように、ダイス２が下パンチ３に対して相対的に上昇した位置にあり、吸引通路６０は、ダイス２の貫通孔２０の内周面と下パンチ３の上端面３０とによって形成される成形部（有底孔）１０の最下部隅部に相当する位置に開口している状態とされており、吸引通路６０に接続された吸引ポンプ６１が駆動されている。したがって、この有底孔１０の最下部隅部から空気が吸引されている状態で、上方から潤滑剤Ｌが噴霧されることとなる。噴霧された潤滑剤Ｌは、ダイス２の孔２１内に設けられたヒータなどの加熱手段によってその水分が蒸発し、乾燥されて潤滑膜を形成する。
【００３１】
ここで、本発明との比較例を図７に基づいて説明する。図７に示した比較例は、本発明の吸引通路６０と同様に、ダイス２に通路６０’が形成されているが、この通路６０’には吸引ポンプ６１（図１を参照）が接続されていない点で、本発明と構成が相違している。この比較例では、有底孔１０の上方から噴霧される潤滑剤Ｌの圧力を通路６０’から逃がすことができるため、通路６０’が形成されていない従来の技術（図６を参照）と比較して潤滑剤Ｌが充分に有底孔１０の上、中、下の位置（図７）に行き渡ることとなる。しかしながら、この比較例では、噴霧される潤滑剤Ｌの圧力をただ単に通路６０’から逃がすだけに過ぎないため、最下部隅部にまで潤滑剤Ｌを充分に行き渡らせ塗布することができない。そのため、図４に比較例として示したプロットからも明白なように、最下部隅部の潤滑膜の厚さが薄くなり、成形部１０内全体に均一な厚さで潤滑膜を形成するまでには至らなかった。
【００３２】
これに対して、本発明では、図８に示すように、有底孔１０の最下部隅部と対応する位置に開口する吸引通路６０から空気が吸引された状態（図８の矢印を参照）で、上方から潤滑剤Ｌを噴霧するため、有底孔１０の開口から上、中、下の位置は勿論のこと、最下部隅部にまで潤滑剤Ｌが確実に行き渡ることとなる。このことは、図４に本発明として示したプロットからも明白なように、有底孔１０の上、中、下、および最下部隅部の各位置における潤滑膜の厚さがほぼ同じとなり、有底孔１０全体に均一な厚さで潤滑膜を形成することができた。
【００３３】
成形部を構成する有底孔１０に均一な厚さで潤滑膜が形成されると、図３に示したように、下パンチ３に対してダイス２を相対的に下降させる。これにより、吸引通路６０の開口は、下パンチ３の外周面によって閉塞される。この状態で、有底孔１０に圧紛体の材料となる粉体を供給・充填して、上パンチ４を貫通孔２０に嵌挿し、プレスする。吸引通路６０が下パンチ３によって閉塞されているため、供給された粉体が不用意に吸引通路６０から吸引されることがない。粉体は、成形部１０内でプレスされて所定形状の圧紛体となる。
【００３４】
その後、上パンチ４を上昇させて貫通孔２０から抜き出し、ダイス２を下パンチ３に対して相対的さらに下降させると、成形された圧紛体が貫通孔２０から押出される。このとき、有底孔１０を構成するダイス２の貫通孔２０に潤滑膜が均一に形成されており、しかも、加熱手段によってダイス２が常温よりも高い所定の温度の加熱されているため、成形された圧紛体と貫通孔２０との摩擦が軽減され、カジリなどが発生することなく圧紛体を貫通孔から容易に且つ確実に抜き出すことができる。
【産業上の利用可能性】
【００３５】
本発明の圧紛体の成形装置、および、圧紛体の成形方法は、粉体として金属磁性粉末や希土類磁性粉体などを用いて、高強度鉄心（リアクトルコア）を構成するための圧粉体の成形に適応するが、これに限定されることはなく、他の製品を構成するための圧紛体の成形にも適用することができる。
【符号の説明】
【００３６】
１：金型、  ２：ダイス、  ３：下パンチ、  ４：上パンチ、５：ノズル（潤滑剤噴霧手段）、  ６：吸引手段、  １０：成形部（有底孔）、  ２０：貫通孔、  ６０：吸引通路、  Ｌ：潤滑剤
【図１】
2011206817.tif 000003
【図２】
2011206817.tif 000004
【図３】
2011206817.tif 000005
【図４】
2011206817.tif 000006
【図５】
2011206817.tif 000007
【図６】
2011206817.tif 000008
【図７】
2011206817.tif 000009
【図８】
2011206817.tif 000010
【図９】
2011206817.tif 000011
【図１０】
2011206817.tif 000012